СПОСОБ ПОЛУЧЕНИЯ АЗОТСОДЕРЖАЩЕГО СПЛАВА ДЛЯ ЛЕГИРОВАНИЯ СТАЛИ И ЧУГУНА И АЗОТСОДЕРЖАЩИЙ СПЛАВ ДЛЯ ЛЕГИРОВАНИЯ СТАЛИ И ЧУГУНА

1. Способ получения азотсодержащего сплава для легирования стали и чугуна, включающий измельчение исходного ферросплава, содержащего титан, кремний, алюминий, железо, в порошок с размером частиц менее 2,5 мм, засыпку порошка в контейнер, который помещают в реактор СВС, инициирование экзотермической реакции горения в послойном режиме при повышенном давлении азота с последующим доазотированием в режиме объемного горения, отличающийся тем, что в качестве исходного используют титанхромовый ферросплав, содержащий компоненты в следующем соотношении, мас.%:
хром
5,0-35,0
титан
15,0-30,0
алюминий
5,0-10,0
кремний
5,0-8,0
железо
остальное,
при этом суммарное количество хрома, титана, алюминия, кремния составляет 30,0-82,0 мас.%.
2. Способ по п.1, отличающийся тем, что реакцию горения в послойном режиме поддерживают до ее окончания при давлении азота 0,1-15,0 МПа.
3. Способ по п.1, отличающийся тем, что доазотирование в режиме объемного горения осуществляют при давлении азота 0,1-10,0 МПа в течение 0,5-1,0 ч.
4. Азотсодержащий сплав для легирования стали и чугуна, характеризующийся тем, что он получен по п.1.
5. Азотсодержащий сплав по п.4, содержит компоненты в следующем соотношении, мас.%:
хром
4,7-25,5
титан
14,0-21,9
алюминий
4,7-7,3
кремний
4,7-5,0
азот
7,0-27,0
железо
остальное